(57)【要約】  【解決課題】  従来の固体酸化物形燃料電池用の電極に比べ、導電率が高い固体酸化物形燃料電池用燃料極を提供すること。  【解決手段】  スカンジア安定化ジルコニア含有金属酸化物凝集体粒子、及び酸化ニッケル含有金属酸化物凝集体粒子を含有し、該スカンジア安定化ジルコニア含有金属酸化物凝集体粒子の平均粒径が０．１〜５μｍであり、該酸化ニッケル含有金属酸化物凝集体粒子の平均粒径が０．１〜１０μｍであり、該酸化ニッケル含有金属酸化物凝集体粒子の含有量が４０〜８０重量％であり、該スカンジア安定化ジルコニア含有金属酸化物凝集体粒子の平均粒径に対する該酸化ニッケル含有金属酸化物凝集体粒子の平均粒径の比が、０．１〜８．０であることを特徴とする固体酸化物形燃料電池用燃料極。【選択図】        なし【特許請求の範囲】
【請求項１】
スカンジア安定化ジルコニア含有金属酸化物凝集体粒子、及び酸化ニッケル含有金属酸化物凝集体粒子を含有し、該スカンジア安定化ジルコニア含有金属酸化物凝集体粒子の平均粒径が０．１〜５μｍであり、該酸化ニッケル含有金属酸化物凝集体粒子の平均粒径が０．１〜１０μｍであり、該酸化ニッケル含有金属酸化物凝集体粒子の含有量が４０〜８０重量％であり、該スカンジア安定化ジルコニア含有金属酸化物凝集体粒子の平均粒径に対する該酸化ニッケル含有金属酸化物凝集体粒子の平均粒径の比が、０．１〜８．０であることを特徴とする固体酸化物形燃料電池用燃料極。
【発明の詳細な説明】
【技術分野】
【０００１】
本発明は、固体酸化物形燃料電池に用いられる固体酸化物形燃料電池用燃料極に関する。
【背景技術】
【０００２】
固体酸化物形燃料電池では、セルは、電解質を燃料極及び空気極で挟み込むようにして構成され、該電解質、該燃料極及び該空気極ともに金属酸化物又は金属で構成されており、全て固体である。該固体酸化物形燃料電池において、電池反応は、ガス、イオン、電子のいずれもが反応可能な三相界面で起こるので、電池性能、特に燃料電池の出力を向上させるためには、該三相界面を増加させることが必要である。そのため、従来より、電解質物質を電極物質に混合させることにより、該三相界面を、電解質と電極の接触面だけでなく、電極内部にも形成させ、該三相界面を増加させることが行われてきた。すなわち、燃料極物質に電解質物質を混合して燃料極を製造すること、又は空気極物質に電解質物質を混合して空気極を製造することが行われてきた。
【０００３】
なお、本発明において、燃料極物質とは、燃料の水素及び酸化物イオンから水及び電子を生成させ且つ電子を導電する性質を持つ物質を指し、空気極物質とは、酸素及び電子から酸化物イオンを生成させ且つ電子を導電する性質を持つ物質を指し、電解質物質とは、空気極で生成する酸化物イオンを燃料極に導電させる性質を持つ物質を指す。
【０００４】
従来の固体酸化物形燃料電池用燃料極は、一般的に、電解質物質としてイットリア安定化ジルコニア凝集体粒子又はスカンジア安定化ジルコニア凝集体粒子が用いられており、燃料極物質として酸化ニッケル凝集体粒子が用いられていた。
【発明の開示】
【発明が解決しようとする課題】
【０００５】
該従来の固体酸化物形燃料電池用燃料極の導電率は、５００〜１０００Ｓ／ｃｍ程度であるが、固体酸化物形燃料電池の出力を向上させるためには、燃料極の導電率を、更に高くする必要がある。
【０００６】
従って、本発明の課題は、従来の固体酸化物形燃料電池用の燃料極に比べ、導電率が高い、固体酸化物形燃料電池用燃料極を提供することにある。
【課題を解決するための手段】
【０００７】
本発明者らは、上記従来技術における課題を解決すべく、鋭意研究を重ねた結果、固体酸化物形燃料電池用燃料極を形成している、スカンジア安定化ジルコニア含有金属酸化物凝集体粒子及び酸化ニッケル含有金属酸化物凝集体粒子の物性を特定の範囲にすること、具体的には、（１）該スカンジア安定化ジルコニア含有金属酸化物凝集体粒子及び該酸化ニッケル含有金属酸化物凝集体粒子の平均粒径を、特定の範囲にし、（２）該酸化ニッケル含有金属酸化物凝集体粒子の含有量を、特定の範囲にし、（３）該スカンジア安定化ジルコニア含有金属酸化物凝集体粒子の平均粒径に対する該酸化ニッケル含有金属酸化物凝集体粒子の平均粒径の比を、特定の範囲にすることにより、燃料極の導電率を高くすることができることを見出し、本発明を完成させるに至った。
【０００８】
すなわち、本発明は、スカンジア安定化ジルコニア含有金属酸化物凝集体粒子、及び酸化ニッケル含有金属酸化物凝集体粒子を含有し、該スカンジア安定化ジルコニア含有金属酸化物凝集体粒子の平均粒径が０．１〜５μｍであり、該酸化ニッケル含有金属酸化物凝集体粒子の平均粒径が０．１〜１０μｍであり、該酸化ニッケル含有金属酸化物凝集体粒子の含有量が４０〜８０重量％であり、該スカンジア安定化ジルコニア含有金属酸化物凝集体粒子の平均粒径に対する該酸化ニッケル含有金属酸化物凝集体粒子の平均粒径の比が、０．１〜８．０である固体酸化物形燃料電池用燃料極を提供するものである。
【発明の効果】
【０００９】
本発明によれば、従来の固体酸化物形燃料電池用の燃料極に比べ、導電率が高い、固体酸化物形燃料電池用燃料極を提供することができる。
【発明を実施するための最良の形態】
【００１０】
本発明の固体酸化物形燃料電池用燃料極は、スカンジア安定化ジルコニア含有金属酸化物凝集体粒子、及び酸化ニッケル含有金属酸化物凝集体粒子を含有する。
【００１１】
図１を参照に、本発明に係るスカンジア安定化ジルコニア含有金属酸化物凝集体粒子、及び酸化ニッケル含有金属酸化物凝集体粒子、並びに固体酸化物形燃料電池用燃料極を説明する。図１は、本発明の固体酸化物形燃料電池用燃料極を示す模式図である。図１に示すように、スカンジア安定化ジルコニア含有金属酸化物凝集体粒子１は、一次粒子である金属酸化物３ａが凝集した凝集体（二次粒子）であり、酸化ニッケル含有金属酸化物凝集体粒子２は、一次粒子である金属酸化物３ｂが凝集した凝集体（二次粒子）である。そして、該スカンジア安定化ジルコニア含有金属酸化物凝集体粒子１及び該酸化ニッケル含有金属酸化物凝集体粒子２は、公知の方法で製造され、該スカンジア安定化ジルコニア含有金属酸化物凝集体粒子１及び該酸化ニッケル含有金属酸化物凝集体粒子２を含有する固体酸化物形燃料電池用燃料極４が製造される。
【００１２】
該スカンジア安定化ジルコニア含有金属酸化物凝集体粒子（二次粒子）を構成する金属酸化物は、スカンジア安定化ジルコニア（Ｓｃ２Ｏ３−ＺｒＯ２）が必須の金属酸化物である。また、該スカンジア安定化ジルコニア含有金属酸化物凝集体粒子（二次粒子）は、例えば、セリウム、アルミニウム、イットリウムから選ばれる１種又は２種以上の金属の酸化物を、任意の金属酸化物として含有することができるが、該任意の金属酸化物としては、通常、電解質物質に含有される金属酸化物であれば、特に制限されない。Ｓｃ２Ｏ３とＺｒＯ２は、通常、固溶体を形成するので（以下、Ｓｃ２Ｏ３とＺｒＯ２の固溶体を、Ｓｃ２Ｏ３−ＺｒＯ２固溶体とも記載する。）、該スカンジア安定化ジルコニア含有金属酸化物凝集体粒子としては、より具体的には、（１）Ｓｃ２Ｏ３−ＺｒＯ２固溶体（二成分の固溶体）の凝集体、（２）Ｓｃ２Ｏ３及びＺｒＯ２に固溶化する、すなわち、Ｓｃ２Ｏ３及びＺｒＯ２と固溶体を形成する１種又は２種以上の金属酸化物を含有する、Ｓｃ２Ｏ３−ＺｒＯ２固溶体（多成分の固溶体）の凝集体、（３）Ｓｃ２Ｏ３及びＺｒＯ２に固溶化しない１種又は２種以上の金属酸化物と、Ｓｃ２Ｏ３−ＺｒＯ２固溶体との混合物の凝集体、（４）Ｓｃ２Ｏ３及びＺｒＯ２に固溶化する１種又は２種以上の金属酸化物を含有するＳｃ２Ｏ３−ＺｒＯ２固溶体（多成分の固溶体）と、Ｓｃ２Ｏ３及びＺｒＯ２に固溶化しない１種又は２種以上の金属酸化物との混合物の凝集体が挙げられる。例えば、Ｘ及びＹが金属種であり、Ｘの酸化物が、Ｓｃ２Ｏ３及びＺｒＯ２に固溶化する金属酸化物であり、Ｙの酸化物が、Ｓｃ２Ｏ３及びＺｒＯ２に固溶化しない金属酸化物であるとした場合、該スカンジア安定化ジルコニア含有金属酸化物凝集体粒子は、（１）Ｓｃ２Ｏ３−ＺｒＯ２固溶体（二成分の固溶体）の凝集体、（２）Ｓｃ２Ｏ３、ＺｒＯ２、及びＸの酸化物の固溶体（Ｓｃ２Ｏ３−ＺｒＯ２−Ｘの酸化物固溶体（多成分の固溶体））の凝集体、（３）Ｓｃ２Ｏ３−ＺｒＯ２固溶体と、Ｙの酸化物との混合物の凝集体、（４）Ｓｃ２Ｏ３−ＺｒＯ２−Ｘの酸化物固溶体と、Ｙの酸化物との混合物の凝集体である。更に具体的には、該スカンジア安定化ジルコニア含有金属酸化物凝集体粒子としては、Ｓｃ２Ｏ３−ＺｒＯ２固溶体の凝集体粒子の他に、Ｓｃ２Ｏ３−ＣｅＯ２−ＺｒＯ２、Ｓｃ２Ｏ３−Ｙ２Ｏ３−ＺｒＯ２、Ｓｃ２Ｏ３−ＺｒＯ２−Ａｌ２Ｏ３等が挙げられる。
【００１３】
該スカンジア安定化ジルコニア含有金属酸化物凝集体粒子の平均粒径は、０．１〜５μｍ、好ましくは０．２〜２μｍ、特に好ましくは０．５〜１．０μｍである。該スカンジア安定化ジルコニア含有金属酸化物凝集体粒子の平均粒径が、０．１μｍ未満だと、燃料電池の作動時に該スカンジア安定化ジルコニア含有金属酸化物凝集体粒子が焼結し易く、また、５μｍを超えると導電率が低くなる。
【００１４】
該酸化ニッケル含有金属酸化物凝集体粒子（二次粒子）を構成する金属酸化物は、酸化ニッケル（ＮｉＯ２）が必須の金属酸化物である。また、該酸化ニッケル含有金属酸化物凝集体粒子（二次粒子）は、例えば、ジルコニウム、イットリウム、スカンジウム、アルミニウム、サマリウム、セリウムから選ばれる１種又は２種以上の金属の酸化物を、任意の金属酸化物として含有することができるが、該任意の金属酸化物としては、通常、燃料極物質に含有される金属酸化物であれば、特に制限されない。該酸化ニッケル含有金属酸化物凝集体粒子は、より具体的には、（５）酸化ニッケルの凝集体、（６）酸化ニッケルと、該任意の金属酸化物との混合物の凝集体であり、更に具体的には、例えば、酸化ニッケル凝集体、酸化ニッケル（ＮｉＯ）とサマリアドープセリア（Ｓｍ２Ｏ３−ＣｅＯ２）の混合物の凝集体、酸化ニッケルとイットリア安定化ジルコニアの混合物（ＮｉＯ−ＹＳＺ）の凝集体、酸化ニッケルとスカンジア安定化ジルコニアの混合物（ＮｉＯ−ＳｃＳＺ）の凝集体、酸化ニッケルとイットリア安定化ジルコニアとサマリアドープセリアの混合物の凝集体、酸化ニッケルとスカンジア安定化ジルコニアとサマリアドープセリアの混合物の凝集体、酸化ニッケルとイットリア安定化ジルコニアと酸化セリア（ＣｅＯ２）の混合物の凝集体、酸化ニッケルとスカンジア安定化ジルコニアと酸化セリアの混合物の凝集体等が挙げられる。これらのうち、酸化ニッケルとサマリアドープセリアの混合物の凝集体、酸化ニッケルとイットリア安定化ジルコニアの混合物の凝集体及び酸化ニッケルとスカンジア安定化ジルコニアの混合物の凝集体が、電解質物質と反応せず、また、電解質物質と熱膨張率が近いので接合が良好である点で好ましい。
【００１５】
該酸化ニッケル含有金属酸化物凝集体粒子の平均粒径は、０．１〜１０μｍ、好ましくは０．１〜５．０μｍ、特に好ましくは０．１〜２．５μｍである。該酸化ニッケル含有金属酸化物凝集体粒子の平均粒径が、０．１μｍ未満だと、燃料電池の作動時に該酸化ニッケル含有金属酸化物凝集体粒子が焼結し易く、また、１０μｍを超えると導電率が低くなる。
【００１６】
該固体酸化物形燃料電池用燃料極中の該酸化ニッケル含有金属酸化物凝集体粒子の含有量と、導電率の関係を、図２を参照に説明する。図２は、酸化ニッケル含有金属酸化物凝集体粒子の含有量と、導電率の関係を示すグラフである。図２に示すように、本発明の固体酸化物形燃料電池用燃料極の導電率は、該酸化ニッケル含有金属酸化物凝集体粒子の含有量が、４０重量％付近になると、急激に高くなる。これは、該酸化ニッケル含有金属酸化物凝集体粒子の含有量が４０重量％程度になると、該固体酸化物形燃料電池用燃料極中で、該酸化ニッケル含有金属酸化物凝集体粒子同士が、ネットワークを形成できるようになるためである。
【００１７】
従って、該固体酸化物形燃料電池用燃料極中、該酸化ニッケル含有金属酸化物凝集体粒子の含有量は、４０〜８０重量％、好ましくは５０〜８０重量％、特に好ましくは５０〜７０重量％である。該酸化ニッケル含有金属酸化物凝集体粒子の含有量が、４０重量％未満だと導電率が低くなり、また、８０重量％を超えると、燃料電池の作動時に該酸化ニッケル含有金属酸化物凝集体粒子同士が焼結を繰り返して、粒径の大きな粒子になり易くなる。
【００１８】
該固体酸化物形燃料電池用燃料極中、該スカンジア安定化ジルコニア含有金属酸化物凝集体粒子の含有量は、２０〜６０重量％、好ましくは２０〜５０重量％、特に好ましくは３０〜５０重量％である。該スカンジア安定化ジルコニア含有金属酸化物凝集体粒子の含有量が、２０重量％未満だと、燃料電池の出力が低く、あるいは、燃料電池の作動時に該酸化ニッケル含有金属酸化物凝集体粒子同士が焼結を繰り返して、粒径の大きな粒子になり易くなり、また、６０重量％を超えると導電率が低くなる。
【００１９】
該スカンジア安定化ジルコニア含有金属酸化物凝集体粒子の平均粒径に対する該酸化ニッケル含有金属酸化物凝集体粒子の平均粒径の比（酸化ニッケル含有金属酸化物凝集体粒子／スカンジア安定化ジルコニア含有金属酸化物凝集体粒子）は、０．１〜８．０、好ましくは０．１５〜７．５、特に好ましくは０．２〜６．５、より好ましくは０．２２〜６．０である、更に好ましくは０．２５〜５．０である。該平均粒径の比が、上記範囲にあることにより、導電率が高くなる。
【００２０】
該固体酸化物形燃料電池用燃料極は、該スカンジア安定化ジルコニア含有金属酸化物凝集体粒子及び該酸化ニッケル含有金属酸化物凝集体粒子の他に、ジルコニア凝集体粒子、酸化セリウム凝集体粒子、酸化マグネシウム凝集体粒子、酸化クロム凝集体粒子等を含有することができる。
【００２１】
該固体酸化物形燃料電池用燃料極の比表面積は、０．１〜３０ｍ２／ｇ、好ましくは２〜２０ｍ２／ｇ、特に好ましくは５〜１５ｍ２／ｇである。
【００２２】
このように、本発明の固体酸化物形燃料電池用燃料極は、（１）該スカンジア安定化ジルコニア含有金属酸化物凝集体粒子及び該酸化ニッケル含有金属酸化物凝集体粒子の平均粒径を、特定の範囲にし、（２）該酸化ニッケル含有金属酸化物凝集体粒子の含有量を、特定の範囲にし、（３）該スカンジア安定化ジルコニア含有金属酸化物凝集体粒子の平均粒径に対する該酸化ニッケル含有金属酸化物凝集体粒子の平均粒径の比を、特定の範囲にすることにより、燃料極の導電率を高くすることができる。
【００２３】
従って、本発明の固体酸化物形燃料電池用燃料極を用いることにより、燃料電池の出力を高くすることができる。
【００２４】
なお、該固体酸化物形燃料電池用燃料極は、例えば、粉末状の該スカンジア安定化ジルコニア含有金属酸化物凝集体粒子及び粉末状の該酸化ニッケル含有金属酸化物凝集体粒子を用いて、スクリーン印刷法、ドクタープレート法等の公知の方法により製造される。
【００２５】
次に、実施例を挙げて本発明を更に具体的に説明するが、これは単に例示であって、本発明を制限するものではない。
【実施例】
【００２６】
（実施例１）
平均粒径が０．１８μｍの酸化ニッケル凝集体粒子（セイミケミカル社製）２５重量部、平均粒径が０．５８μｍのスカンジアセリア安定化ジルコニア凝集体（Ｓｃ２Ｏ３・ＣｅＯ２・ＺｒＯ２、ＺｒＯ２中、Ｓｃ２Ｏ３が１０ｍｏｌ％、ＣｅＯ２が１ｍｏｌ％、第１稀元素社製）２５重量部、溶媒としてイソプロピルアルコール４８重量部、バインダーとしてポリビニルブチラール２重量部を混合して、スラリーを調製した。そして、該スラリーを用いてドクタープレート法により製膜し、電極テープを作成した。次いで、該電極テープを１４００℃で焼成し、電極を作成した。得られた電極中の酸化ニッケル凝集体粒子の含有量、スカンジアセリア安定化ジルコニア凝集体の含有量、及び１０００℃で測定した導電率の結果を、表１及び図３に示す。
【００２７】
（実施例２）
平均粒径が０．１８μｍの酸化ニッケル凝集体粒子２５重量部に代えて、平均粒径が０．２２μｍの酸化ニッケル凝集体粒子（セイミケミカル社製）２５重量部とする以外は、実施例１と同様の方法で行った。その結果を表１及び図３に示す。
【００２８】
（実施例３）
平均粒径が０．１８μｍの酸化ニッケル凝集体粒子２５重量部に代えて、平均粒径が０．６７μｍの酸化ニッケル凝集体粒子（セイミケミカル社製）２５重量部とする以外は、実施例１と同様の方法で行った。その結果を表１に示す。
【００２９】
（実施例４）
平均粒径が０．１８μｍの酸化ニッケル凝集体粒子２５重量部に代えて、平均粒径が２．５μｍの酸化ニッケル凝集体粒子（セイミケミカル社製）２５重量部とする以外は、実施例１と同様の方法で行った。その結果を表１に示す。
【００３０】
（比較例１）
平均粒径が０．１８μｍの酸化ニッケル凝集体粒子２５重量部に代えて、平均粒径が４．７μｍの酸化ニッケル凝集体粒子（セイミケミカル社製）２５重量部とする以外は、実施例１と同様の方法で行った。その結果を表１に示す。
【００３１】
（比較例２）
平均粒径が０．１８μｍの酸化ニッケル凝集体粒子２５重量部に代えて、平均粒径が７μｍの酸化ニッケル凝集体粒子（高純度化学研究所社製）２５重量部とする以外は、実施例１と同様の方法で行った。その結果を表１に示す。
【００３２】
【表１】
2006252796.tif 000002
【００３３】
（実施例５）
平均粒径が０．１８μｍの酸化ニッケル凝集体粒子２５重量部に代えて、平均粒径が０．１８μｍの酸化ニッケル凝集体粒子２０．５重量部とし、平均粒径が０．５８μｍのスカンジアセリア安定化ジルコニア凝集体２５重量部に代えて、平均粒径が０．５８μｍのスカンジアセリア安定化ジルコニア凝集体２９．５重量部とする以外は、実施例１と同様の方法で行った。その結果を表２及び図３に示す。
【００３４】
（比較例３）
平均粒径が０．１８μｍの酸化ニッケル凝集体粒子２５重量部に代えて、平均粒径が０．１８μｍの酸化ニッケル凝集体粒子１６．５重量部とし、平均粒径が０．５８μｍのスカンジアセリア安定化ジルコニア凝集体２５重量部に代えて、平均粒径が０．５８μｍのスカンジアセリア安定化ジルコニア凝集体３３．５重量部とする以外は、実施例１と同様の方法で行った。その結果を表２及び図３に示す。
【００３５】
（比較例４）
平均粒径が０．１８μｍの酸化ニッケル凝集体粒子２５重量部に代えて、平均粒径が０．１８μｍの酸化ニッケル凝集体粒子１１．５重量部とし、平均粒径が０．５８μｍのスカンジアセリア安定化ジルコニア凝集体２５重量部に代えて、平均粒径が０．５８μｍのスカンジアセリア安定化ジルコニア凝集体３８．５重量部とする以外は、実施例１と同様の方法で行った。その結果を表２及び図３に示す。
【００３６】
（比較例５）
平均粒径が０．１８μｍの酸化ニッケル凝集体粒子２５重量部に代えて、平均粒径が０．１８μｍの酸化ニッケル凝集体粒子８重量部とし、平均粒径が０．５８μｍのスカンジアセリア安定化ジルコニア凝集体２５重量部に代えて、平均粒径が０．５８μｍのスカンジアセリア安定化ジルコニア凝集体４２重量部とする以外は、実施例１と同様の方法で行った。その結果を表２及び図３に示す。
【００３７】
【表２】
2006252796.tif 000003
【００３８】
（実施例６）
平均粒径が０．１８μｍの酸化ニッケル凝集体粒子２５重量部に代えて、平均粒径が０．２２μｍの酸化ニッケル凝集体粒子２０．５重量部とし、平均粒径が０．５８μｍのスカンジアセリア安定化ジルコニア凝集体２５重量部に代えて、平均粒径が０．５８μｍのスカンジアセリア安定化ジルコニア凝集体２９．５重量部とする以外は、実施例１と同様の方法で行った。その結果を表３及び図３に示す。
【００３９】
（比較例６）
平均粒径が０．１８μｍの酸化ニッケル凝集体粒子２５重量部に代えて、平均粒径が０．２２μｍの酸化ニッケル凝集体粒子１６．５重量部とし、平均粒径が０．５８μｍのスカンジアセリア安定化ジルコニア凝集体２５重量部に代えて、平均粒径が０．５８μｍのスカンジアセリア安定化ジルコニア凝集体３３．５重量部とする以外は、実施例１と同様の方法で行った。その結果を表３及び図３に示す。
【００４０】
（比較例７）
平均粒径が０．１８μｍの酸化ニッケル凝集体粒子２５重量部に代えて、平均粒径が０．２２μｍの酸化ニッケル凝集体粒子１１．５重量部とし、平均粒径が０．５８μｍのスカンジアセリア安定化ジルコニア凝集体２５重量部に代えて、平均粒径が０．５８μｍのスカンジアセリア安定化ジルコニア凝集体３８．５重量部とする以外は、実施例１と同様の方法で行った。その結果を表３及び図３に示す。
【００４１】
（比較例８）
平均粒径が０．１８μｍの酸化ニッケル凝集体粒子２５重量部に代えて、平均粒径が０．２２μｍの酸化ニッケル凝集体粒子８重量部とし、平均粒径が０．５８μｍのスカンジアセリア安定化ジルコニア凝集体２５重量部に代えて、平均粒径が０．５８μｍのスカンジアセリア安定化ジルコニア凝集体４２重量部とする以外は、実施例１と同様の方法で行った。その結果を表３及び図３に示す。
【００４２】
【表３】
2006252796.tif 000004
【図面の簡単な説明】
【００４３】
【図１】本発明の固体酸化物形燃料電池用燃料極を示す模式図である。
【図２】酸化ニッケル含有金属酸化物凝集体粒子の含有量と、導電率の関係を示すグラフである。
【図３】酸化ニッケル凝集体粒子の含有量と、導電率の関係を示すグラフである。
【符号の説明】
【００４４】
１            スカンジア安定化ジルコニア含有金属酸化物凝集体粒子
２            酸化ニッケル含有金属酸化物凝集体粒子
３ａ、３ｂ    金属酸化物
４            固体酸化物形燃料電池用燃料極
【図１】
2006252796.tif 000005
【図２】
2006252796.tif 000006
【図３】
2006252796.tif 000007